(57)【要約】【課題】耐衝撃性、耐キャスター性、耐水性、生産性に優れた床用化粧材を提供すること。【解決手段】木質系基材上に熱可塑性樹脂化粧シートを積層してなる床用化粧材において、前記熱可塑性樹脂化粧シートが少なくとも２層以上の熱可塑性樹脂層を有してなり、木質系基材側の熱可塑性樹脂層が、表層側の熱可塑性樹脂層より比重が高く、且つ木質系基材よりも比重が高いこと、前記表層側の熱可塑性樹脂層の比重が１．１以下であり、前記木質系基材側の熱可塑性樹脂層の比重が１．３以上であることとを特徴とする。【選択図】  図１
2008075350.tif 000002
【特許請求の範囲】
【請求項１】
木質系基材上に熱可塑性樹脂化粧シートを積層してなる床用化粧材において、前記熱可塑性樹脂化粧シートが少なくとも２層以上の熱可塑性樹脂層を有してなり、木質系基材側の熱可塑性樹脂層が、表層側の熱可塑性樹脂層より比重が高く、且つ木質系基材よりも比重が高いことを特徴とする床用化粧材。
【請求項２】
前記表層側の熱可塑性樹脂層の比重が１．１以下であり、前記木質系基材側の熱可塑性樹脂層の比重が１．３以上であることを特徴とする請求項１記載の床用化粧材。
【請求項３】
前記木質系基材側の熱可塑性樹脂層が、さらに３層に分けられる熱可塑性樹脂の積層構造からなり、前記３層のうち表層側と木質基材側の層が、その間の層より比重が高いことを特徴とする請求項１、２いずれか記載の床用化粧材。
【請求項４】
前記木質系基材側の熱可塑性樹脂層の厚みが、０．１ｍｍ以上であることを特徴とする請求項１〜３いずれか記載の床用化粧材。
【発明の詳細な説明】
【技術分野】
【０００１】
本発明は、住宅、店舗、事務書、体育館などで用いられる床用化粧材に関する。特には、耐衝撃性、耐キャスター性、耐水性、生産性に優れた床用化粧材に関する。
【背景技術】
【０００２】
木質系基材上に、木目柄等の絵柄印刷を施した熱可塑性樹脂化粧シートを積層した床用化粧材には、表面の耐衝撃性、耐キャスター性などを向上する目的で、中間層を具備したものが知られている。
【０００３】
一方、木質系基材と熱可塑性樹脂化粧シートの間で、四季や床暖房の使用による温度変化、水廻りでの使用による湿度変化などが原因で、反りや突き上げ、層間剥離などの問題があった。
【０００４】
また、中間層が厚すぎると、熱可塑性樹脂化粧シートと積層後、木質系基材上に貼りあわせる前に巻き状態に巻き取ることができず、さらに木質系基材に貼り合せてから所望の大きさに切断することが困難なものとなることから、予め木質系基材と同等の大きさに切断した熱可塑性樹脂化粧シートと中間層の積層シートを枚葉方式で１枚づつ積層することとなり、生産性があがらなかった。
【特許文献１】特開２００３−１１２７７
【特許文献２】特開２００４−１７５９０
【発明の開示】
【発明が解決しようとする課題】
【０００５】
本発明はこのような問題点を解決するためになされたものであり、その課題とするところは、耐衝撃性、耐キャスター性、耐水性、生産性に優れた床用化粧材を提供することにある。
【課題を解決するための手段】
【０００６】
本願発明の請求項１記載の床用化粧材は、木質系基材上に熱可塑性樹脂化粧シートを積層してなる床用化粧材において、前記熱可塑性樹脂化粧シートが少なくとも２層以上の熱可塑性樹脂層を有してなり、木質系基材側の熱可塑性樹脂層が、表層側の熱可塑性樹脂層より比重が高く、且つ木質系基材よりも比重が高いことを特徴とするものである。
【０００７】
また、その請求項２記載の床用化粧材は、前記表層側の熱可塑性樹脂層の比重が１．１以下であり、前記木質系基材側の熱可塑性樹脂層の比重が１．３以上であることを特徴とするものである。
【０００８】
また、その請求項３記載の床用化粧材は、前記木質系基材側の熱可塑性樹脂層が、さらに３層に分けられる熱可塑性樹脂の積層構造からなり、前記３層のうち表層側と木質基材側の層が、その間の層より比重が高いことを特徴とするものである。
【０００９】
また、その請求項４記載の床用化粧材は、前記木質系基材側の熱可塑性樹脂層の厚みが、０．１ｍｍ以上であることを特徴とするものである。
【発明の効果】
【００１０】
本発明の請求項１記載の発明により、表層側の熱可塑性樹脂層よりも木質基材側の熱可塑性樹脂層の比重が高いことで、表面側の柔らかい樹脂層により衝撃は吸収されつつも、木質基材側の比較的硬い樹脂層により、衝撃は木質基材側まで伝わらない。よってキャスターの荷重なので凹みが出来ても木質基材まで凹むことは抑えられるものとなる。
また、これらの層により表層の熱可塑性樹脂をある程度硬く設計することが可能となり、これにより、表面の耐衝撃性、耐衝撃性が良好なものとなる。また、施工性の優れた床用化粧材を得ることが可能となる。
【００１１】
またその請求項２記載の発明により、前記表層側の熱可塑性樹脂層の比重が１．１以下、木質系基材側の熱可塑性樹脂層の比重が１．３以上とすることで、上記本願発明の特徴がよりはっきりと現れるものとなる。
【００１２】
またその請求項３記載の発明により、全ての層を高くする必要は無く、表裏の層を固くすることで、十分な比重が得られやすいものとなり、内側の比重を下げることでコストダウンが容易に実現するものとなる。
【００１３】
またその請求項４記載の発明により、前記木質系基材側の熱可塑性樹脂層の厚みが、０．１ｍｍ以上であることは、上記の結果が得られにくい。ある程度の厚みがないと耐キャスター性に効いてこない。
【発明を実施するための最良の形態】
【００１４】
以下、本発明を図面に基づき詳細に説明する。図１に本願発明の床用化粧材の一実施例の断面の構造を示す。
木質系基材１と熱可塑性樹脂化粧シート２とからなり、熱可塑性樹脂化粧シート２は熱可塑性樹脂シート２１と、適宜設ける絵柄層２２と表層側の比重の低い熱可塑性樹脂層３２と、木質系基材１側の比重の高い熱可塑性樹脂層３１とからなる。
【００１５】
図２に本願発明の床用化粧材の他の実施例の断面の構造を示す。
木質系基材１側の比重の高い熱可塑性樹脂層３１が、さらに木質基材側の層３０１、表層側の層３０２、その間の層３０３に分かれてなる。
【００１６】
本発明における木質系基材１としては、複数枚の木材単板をその繊維方向を交互に直交させて積層接着してなる積層合板がその代表的なものとしてあげられる。最表面の木材として、例えばクルイン材、カプール材、メンクラン材等、シリカ分を多く含み硬質で耐久性の高い南洋材系の材種を使用すれば、さらに表面硬度や耐キャスター性に優れた化粧板が得られる。前記積層合板のほかにも、例えば単板積層材、配向性ボード、パーティクルボード等、従来公知の各種の木質系ボード類を任意に使用することができる。耐水性を考慮するならば、日本農林規格特殊加工化粧合板の１類浸漬試験に適合する木質系基材が望ましい。その比重としては、本発明では積層される木質基材側の熱可塑性樹脂層より比重が低いものとなり、その値はおおよそ１．０以下である。
【００１７】
本発明における熱可塑性樹脂化粧シート２としては、適宜着色した熱可塑性樹脂シート２１の表面にグラビア印刷などで絵柄層２２を設け、表層側に比重の低い熱可塑性樹脂層３２となるシート、木質系基材側に比重の高い熱可塑性樹脂層３１となるシートを、それぞれ接着剤を介して貼り合せることで設け、さらに表面にコーティングなどで保護層を設けたものが挙げられるが、特にこれに限定するものではなく、木質基材の風合いを生かすために透明な熱可塑性樹脂シート２１（熱可塑性層３２、３１も透明）としても良いし、熱可塑性樹脂シート２１の木質基材側に絵柄層２２を設けても良いし、保護層を設けなくても良い。
【００１８】
熱可塑性樹脂化粧シート２は、熱可塑性樹脂シート２１と表層側の比重の低い熱可塑性樹脂層３２と後述する木質機材側の熱可塑性樹脂層３１と合計して４００μｍ以下とするのが好ましい。４００μｍ以下とすることで、熱可塑性樹脂化粧シート２を、連続的なロールで製造し、貼り合わせた状態で巻き取ることが可能となり、その後、適宜、木質系基材１と貼り合せることが可能となる。
【００１９】
熱可塑性樹脂シート２１としては、非晶状態の結晶性ポリエステル樹脂、非結晶性ポリエステル系樹脂、２軸延伸ポリエステル樹脂、ポリプロピレン樹脂、ポリエチレン樹脂などから選択される１種あるいは適宜混合した樹脂の単層または複合層などが使用できる。
【００２０】
絵柄層２２としては、公知の不透明な無機あるいは有機顔料からなる２液硬化型ウレタン系樹脂バインダー、アクリル系樹脂、塩化ビニル−酢酸ビニル共重合樹脂等からなるグラビアインキを、グラビア印刷などにより設けることにより使用可能である。
【００２１】
表面に適宜設ける保護層としは、電離放射線硬化型樹脂や２液硬化型ウレタン系樹脂があげられる。これに表面の滑り性や各種耐性を付与するため、紫外線吸収剤、光安定剤、ガラスビーズなどの添加剤を適宜加えても良い。これらは適宜希釈剤を加えて、コーティングにより乾燥後の塗布厚が６〜１５ｇ／ｍ２程度となるように塗布するのが好適であるが、特にこの方法に限定されるものではなく、適宜公知の方法にて設けられる。
【００２２】
本発明における熱可塑性樹脂層３１、３２としては、非晶状態の結晶性ポリエステル樹脂、非結晶性ポリエステル系樹脂、２軸延伸ポリエステル樹脂、ポリプロピレン樹脂、ポリエチレン樹脂などから選択される１種あるいは適宜混合した樹脂の単層または複合層などが使用できる。これらに適宜充填剤を添加しても良い。充填剤としては、炭酸カルシウム、タルク、クレー、ガラス粉末、ガラス繊維、金属粉などの無機系充填剤や、木粉、紙粉などの有機系充填剤があげられる。これら構成する樹脂材料、充填剤の種類と充填量などを適宜選択し、本発明においては、それぞれの比重を計算の上、前記本発明で示す層構成となるように設計する。比重の測定方法としては、ＪＩＳ  Ｋ  ７１１２  プラスチックの密度及び比重の測定方法があげられる。また、必要に応じて、紫外線吸収剤、光安定剤、熱安定剤等を添加してもよい。
【実施例１】
【００２３】
木質系基材１として、厚み１２ｍｍ×３０３ｍｍ×１８１８ｍｍのラワン合板（比重０．７）を用い、これにラミネーターにて２液水性エマルジョン接着剤（中央理化工業株式会社製「リカボンドＢＡ−１０Ｌ」と「ＢＡ−１０Ｂ」を１００：５で混合）をウエット状態で１００ｇ／ｍ２となるように塗工した。
【００２４】
熱可塑性樹脂シートとして、無機物を含有させて比重１．０とした厚み７０μｍの着色ポリプロピレンフィルム（リケンテクノス株式会社製「ＯＷ１０２４」）を用い、この表面に絵柄層として、グラビアインキ（東洋インキ製造株式会社製「ラミスター」）で木目柄を印刷した後、前記熱可塑性樹脂シートの印刷を施した面とは逆面にシリカ粉末を含有する２液ウレタン系プライマー樹脂を乾燥後の厚みが１μｍとなるようにグラビア塗工した。
【００２５】
さらに、前記絵柄層上に表層側の熱可塑性樹脂層３２として、紫外線吸収剤や光安定剤を適宜含有し、さらに無機物を含有させて比重１．０とした厚み８０μｍの透明ポリプロピレンフィルム（リケンテクノス株式会社製「ＯＷクリヤー」）を、接着剤（東洋モートン株式会社製「ＴＭ−５９３」）を乾燥後の塗布量が１０ｇ／ｍ２になるように塗工してからドライラミネート方式で貼り合わせた。
【００２６】
前記熱可塑性樹脂シートの２液ウレタン系プライマー樹脂を塗工した面に、木質系基材側の熱可塑性樹脂層３１として、無機物を含有させて比重１．４とした厚み１００μｍの非結晶性ポリエステル樹脂シート（リケンテクノス株式会社製「リベスター」）を、接着剤（東洋モートン株式会社製「ＴＭ−５９３」）を乾燥後の塗布量が１０ｇ／ｍ２になるように塗工してからをドライラミネート方式で貼り合せ、熱可塑性樹脂化粧シート２を得た。
【００２７】
そして、前記木質系基材１の接着剤を塗工した面に、前記熱可塑性樹脂化粧シート２の木質基材側の熱可塑性樹脂層３１側を貼り合せ、本願発明の床用化粧材を得た。
【実施例２】
【００２８】
実施例１における木質基材側の熱可塑性樹脂層３１として、木質基材側の層３０１と表層側の層３０２を非結晶性ポリエステル（比重１．４）、その間の層３０３をポリブチレンテレフタレート（比重１．３５）とし、厚み２５μｍ／５０μｍ／２５μｍで共押出しして得たポリエステル系フィルム（大倉工業株式会社製「ＯＫ−ＰＥＴ」）を用いた以外は実施例１と同様にして、本願発明の床用化粧材を得た。
【００２９】
＜比較例１＞
実施例１における木質基材側の熱可塑性樹脂層３１として、無機物を含有させて比重１．０とした厚み１００μｍの着色ポリプロピレンフィルム（リケンテクノス株式会社製「ＯＷ１０２４」）を用いた以外は実施例１と同様にして床用化粧材を得た。
【００３０】
＜比較例２＞
実施例１における表層側の熱可塑性樹脂層３２を、無機物を含有させて比重１．４とした厚み９０μｍの非結晶性ポリエステル樹脂シート（リケンテクノス株式会社製「リベスター」）とし、さらに木質基材側の熱可塑性樹脂層３１を、無機物を含有させて比重１．０とした厚み１００μｍの着色ポリプロピレンフィルム（リケンテクノス株式会社製「ＯＷ１０２４」）を用いた以外は実施例１と同様にして床用化粧材を得た。
【００３１】
＜性能評価試験＞
耐キャスター性試験として、化粧材の上に、ナイロン樹脂製のダブルキャスター（直径４０ｍｍ、１輪の幅９ｍｍ、２輪間の幅１８ｍｍ）に２５ｋｇ重りをかけ、５千ストローク（１ストローク幅２００ｍｍ  ストロークスピード速度２００ｍｍ／秒）動かした後、表層の傷、凹みを評価した。
【００３２】
デュポン衝撃試験として、重り５００ｇ落下高さ３００ｍｍ、打ち径Ｒ：６．３ｍｍで行い、化粧材の凹みの深さを５点測定し、その平均値を示した。結果を表１に示す。
【表１】
2008075350.tif 000003
【産業上の利用可能性】
【００３３】
本発明の床用化粧材は、住宅、店舗、事務書、体育館などで用いられる床用化粧材に関して、特に耐衝撃性、耐キャスター性、耐水性、生産性に優れた床用化粧材として用いることが可能である。
【図面の簡単な説明】
【００３４】
【図１】本発明の床用化粧材の一実施例の断面の構造を示す説明図である。
【図２】本発明の床用化粧材の他の実施例の断面の構造を示す説明図である。
【符号の説明】
【００３５】
１…木質系基材
２…熱可塑性樹脂化粧シート
２１…熱可塑性樹脂シート
２２…絵柄層
３１…木質系基材側の熱可塑性樹脂層
３２…表層側の熱可塑性樹脂層
３０１…木質基材側の層
３０２…表層側の層
３０３…その間の層
【図１】
2008075350.tif 000004
【図２】
2008075350.tif 000005